(57)【要約】【課題】電気的性能に優れ、製造が容易な高周波加速器の製造方法を提供する。【解決手段】加速空洞を構成する筒状部１を有する高周波加速器の製造方法であって、筒状部１が分断された形状を有する複数の構成部材１１〜１４を互いに突き合せることにより筒状部１の形状に仮組みする仮組み工程と、複数の構成部材１１〜１４を互いに接合する接合工程とを含む。仮組み工程は、筒状部１の内面に接触し、筒状部１を内側から支持するための支持部材２１を筒状部１の内部に配置する工程を含み、接合工程は、複数の構成部材１１〜１４の突合せ線５１に沿って摩擦攪拌接合により接合する工程を含む。【選択図】図４
2011086498.tif 000002
【特許請求の範囲】
【請求項１】
加速空洞を構成する筒状部を有し、筒状部の内部に電極が配置されている高周波加速器の製造方法であって、
筒状部が分断された形状を有する複数の構成部材を準備する準備工程と、
複数の構成部材を互いに突き合せることにより筒状部の形状に仮組みする仮組み工程と、
仮組みした筒状部を外側から押圧することにより固定する工程と、
複数の構成部材を互いに接合する接合工程とを含み、
仮組み工程は、筒状部の内面に接触し、筒状部を内側から支持するための支持部材を筒状部の内部に配置する工程を含み、
接合工程は、複数の構成部材の突合せ線に沿って摩擦攪拌接合により接合する工程を含むことを特徴とする、高周波加速器の製造方法。
【請求項２】
複数の構成部材には、摩擦攪拌接合を行なう領域に切欠き部が形成されており、
接合工程の後に切欠き部に嵌合する形状を有する補強部材を接合する工程を含むことを特徴とする、請求項１に記載の高周波加速器の製造方法。
【請求項３】
荷電粒子の加速軸に向かって筒状部から突出する４つの電極を備える加速器の製造方法であって、
複数の構成部材は、電極の底部の近傍において筒状部が分断された形状を有し、
仮組み工程は、複数の構成部材の突き合せ線に接触し、加速軸に沿って延びる支持部材を配置する工程を含むことを特徴とする、請求項１または２に記載の高周波加速器の製造方法。
【請求項４】
準備工程は、筒状部を構成する部材と電極とが一体的に形成されている構成部材を準備することを特徴とする、請求項１から３のいずれか一項に記載の高周波加速器の製造方法。
【請求項５】
加速空洞を構成し、複数の構成部材を含む筒状部を備え、
複数の構成部材のうち少なくとも一つの構成部材は、電極を含み、
複数の構成部材は、摩擦攪拌接合によって形成される接合部を介して互いに接合されており、
接合部は、外面に縞模様の接合跡が形成され、内面の表面粗さが外面の表面粗さよりも小さいことを特徴とする、高周波加速器。
【請求項６】
筒状部は、摩擦攪拌接合の接合部の領域に形成されている切欠き部を有し、
切欠き部に嵌合して構成部材に固定されている補強部材を更に備える、請求項５に記載の高周波加速器。
【発明の詳細な説明】
【技術分野】
【０００１】
本発明は、高周波加速器および高周波加速器の製造方法に関する。
【背景技術】
【０００２】
イオンまたは電子などの荷電粒子を加速するための高周波加速器が知られている。高周波加速器は、荷電粒子を内部で加速するための加速空洞を備える。加速空洞は、共振回路を構成し、固有の共振周波数を有する。この共振周波数に応じた高周波電力を外部から供給することにより、加速空洞の内部において高周波電場が励振される。高周波加速器は、高周波電場が励振されている状態で、所定の時期に荷電粒子を入射させることにより、荷電粒子を所望のエネルギーまで加速することができる。
【０００３】
高周波加速器は、荷電粒子の軌道の形状により、線形加速器（リニアック）と円形加速器とに分類される。線形加速器は、荷電粒子のビーム軌道が直線状の加速器であり、円形加速器は、荷電粒子のビーム軌道が曲線状の加速器である。線形加速器は、例えば四重極型加速器またはドリフトチューブ型加速器等を含む。
【０００４】
特開平５−６２７９８号公報においては、四重極を構成する電極を内部に有する加速管と、電極に共振電圧を供給する高周波共振回路とを備える外部共振型の四重極粒子加速器が開示されている。この公報においては、高周波共振回路がコンデンサおよびインダクタンス部材である２つのコイル導体により構成されており、インダクタンス部材がコンデンサと加速器との間に直列に配置されることが開示されている。この加速器によれば、共振周波数を広い範囲で変化させることができ、また、Ｑ値を高くすることができると開示されている。
【先行技術文献】
【特許文献】
【０００５】
【特許文献１】特開平５−６２７９８号公報
【発明の概要】
【発明が解決しようとする課題】
【０００６】
加速器の電気的性能を示す指標には、Ｑ値が含まれる。Ｑ値は、加速器の運転時に空洞内部に蓄えられているエネルギーを消費エネルギーで除算した値である。Ｑ値が大きいほど単位エネルギーあたりの稼働時間が長くなり、運転効率に優れる。
【０００７】
高周波加速器は、加速空洞の外部から高周波電力を供給すると、加速空洞の内部に加速電場が形成されると共に、加速空洞の内面には高周波電流が流れる。加速空洞は、形状や材料等に依存する電気抵抗を有する。この電気抵抗の大きさに応じて電力が消費される。電気抵抗が大きいと消費電力が大きくなってＱ値が低くなる。電気抵抗は、加速空洞の内面の表面粗さによっても変化し、その結果、Ｑ値が変化する。加速空洞の内面の表面粗さが小さいほどＱ値が高くなる。
【０００８】
従来の技術の高周波加速器の製造方法においては、複数の構成部材が予め形成され、複数の構成部材同士を接合することにより加速空洞が形成されている。複数の構成部材を形成する工程では、寸法精度が高く、さらに表面粗さの小さな構成部材を製造することができる。例えば、精度の高い切削加工を行うことにより、寸法精度の高い構成部材を製造することができる。また、構成部材の表面に対して各種の研削や研磨を行なうことにより表面粗さを小さくすることができる。
【０００９】
一方で、加速空洞を組み立てる工程においては、ろう付けまたは電子ビーム溶接などにより複数の構成部材を接合していた。この結果、工法によっては接合部の表面状態が劣化し、加速器のＱ値が小さくなっていた。Ｑ値を高くするためには、加速空洞の組立て後に、研削作業や研磨作業を行なう必要があった。
【００１０】
また、前述のように加速空洞は、固有の共振周波数を有する。共振周波数は、加速空洞の形状に依存する。共振周波数は、加速空洞の温度変化によるミクロン単位の熱膨張や熱収縮にも影響されるほど、形状に大きく依存する。このため、共振周波数は、製作精度に大きく依存する。加速器空洞の製造においては、それぞれの寸法が設計値通りに製造されることが好ましい。
【００１１】
ところが、従来の高周波加速器の製造方法においては、構成部材を接合する工程において寸法変化が生じる場合があった。例えば、構成部材同士をろう付けにて接合する場合においては、構成部材を仮組した後に接合箇所にろう材を配置する。次に、仮組した構成部材を高温炉の内部に配置して、ろう材を溶融させる。このときに構成部材が全体的に加熱され、温度変化に起因する寸法変化が生じる場合があった。すなわち、構成部材が全体的に温度上昇するために、熱変形が生じる場合があった。この結果、共振周波数の設計値からのずれが大きくなってしまう場合があった。
【００１２】
このように、従来の高周波加速器および高周波加速器の製造方法においては、電気的性能が設計値よりも劣化してしまう傾向があり、電気的性能を向上するためには特別な作業が必要であった。また、電気的性能に個体差が生じるために、１つの種類の加速器であっても個体差を考慮して加工する必要があった。
【００１３】
本発明は、電気的性能に優れ、製造が容易な高周波加速器および高周波加速器の製造方法を提供することを目的とする。
【課題を解決するための手段】
【００１４】
本発明の高周波加速器の製造方法は、加速空洞を構成する筒状部を有し、筒状部の内部に電極が配置されている高周波加速器の製造方法であって、筒状部が分断された形状を有する複数の構成部材を準備する準備工程と、複数の構成部材を互いに突き合せることにより筒状部の形状に仮組みする仮組み工程と、仮組みした筒状部を外側から押圧することにより固定する工程と、複数の構成部材を互いに接合する接合工程とを含む。仮組み工程は、筒状部の内面に接触し、筒状部を内側から支持するための支持部材を筒状部の内部に配置する工程を含み、接合工程は、複数の構成部材の突合せ線に沿って摩擦攪拌接合により接合する工程を含む。
【００１５】
上記発明においては、複数の構成部材には、摩擦攪拌接合を行なう領域に切欠き部が形成されており、接合工程の後に切欠き部に嵌合する形状を有する補強部材を接合する工程を含むことが好ましい。
【００１６】
上記発明においては、荷電粒子の加速軸に向かって筒状部から突出する４つの電極を備える加速器の製造方法であって、複数の構成部材は、電極の底部の近傍において筒状部が分断された形状を有し、仮組み工程は、複数の構成部材の突き合せ線に接触し、加速軸に沿って延びる支持部材を配置する工程を含むことができる。
【００１７】
上記発明において、準備工程は、筒状部を構成する部材と電極とが一体的に形成されている構成部材を準備することが好ましい。
【００１８】
本発明の高周波加速器は、加速空洞を構成し、複数の構成部材を含む筒状部を備え、複数の構成部材のうち少なくとも一つの構成部材は、電極を含み、複数の構成部材は、摩擦攪拌接合によって形成される接合部を介して互いに接合されており、接合部は、外面に縞模様の接合跡が形成され、内面の表面粗さが外面の表面粗さよりも小さい。
【００１９】
上記発明においては、筒状部は、摩擦攪拌接合の接合部の領域に形成されている切欠き部を有し、切欠き部に嵌合して構成部材に固定されている補強部材を更に備えることが好ましい。
【発明の効果】
【００２０】
本発明によれば、電気的性能に優れ、製造が容易な高周波加速器および高周波加速器の製造方法を提供することができる。
【図面の簡単な説明】
【００２１】
【図１】実施の形態における第１の高周波加速器の概略図である。
【図２】実施の形態における第１の高周波加速器の製造方法の第１工程を説明する概略斜視図である。
【図３】実施の形態における第１の高周波加速器の製造方法に用いる支持部材の概略斜視図である。
【図４】実施の形態における第１の高周波加速器の製造方法の第２工程を説明する概略断面図である。
【図５】実施の形態における第１の高周波加速器の製造方法の第３工程を説明する概略斜視図である。
【図６】実施の形態における摩擦攪拌接合を説明する概略斜視図である。
【図７】実施の形態における第１の高周波加速器の製造方法の第４工程を説明する概略斜視図である。
【図８】実施の形態における第１の高周波加速器の製造方法の第５工程を説明する概略斜視図である。
【図９】実施の形態における第１の高周波加速器の製造方法の第５工程を説明する概略断面図である。
【図１０】実施の形態における第２の高周波加速器の製造方法を説明する概略斜視図である。
【図１１】実施の形態における第２の高周波加速器の製造方法に用いる支持部材の概略斜視図である。
【発明を実施するための形態】
【００２２】
図１から図１１を参照して、実施の形態における高周波加速器および高周波加速器の製造方法について説明する。本実施の形態においては、線形加速器を例に取り上げて説明する。
【００２３】
図１は、本実施の形態における第１の高周波加速器の概略図である。第１の高周波加速器は、四重極型（ＲＦＱ）加速器である。高周波加速器は、加速空洞を構成し、筒状に形成されている筒状部１を備える。筒状部１の内部には、ベインと呼ばれる電極が配置されている。それぞれの電極は、筒状部１に電気的に接続されている。
【００２４】
第１の高周波加速器は、第１の電極１１ａ、第２の電極１２ａ、第３の電極１３ａ、および第４の電極１４ａを備える。本実施の形態における４つの電極１１ａ，１２ａ，１３ａ，１４ａは、筒状部１を構成する部材と一体的に形成されている。それぞれの電極１１ａ，１２ａ，１３ａ，１４ａは、三角柱状に形成されている。それぞれの電極１１ａ，１２ａ，１３ａ，１４ａは、荷電粒子の加速軸に沿って延びるように形成されている。それぞれの電極１１ａ，１２ａ，１３ａ，１４ａは、断面形状の三角形の頂点が荷電粒子の加速軸に向かうように形成されている。それぞれの電極１１ａ，１２ａ，１３ａ，１４ａの加速軸に向かう先端部分は、加速軸の方向に荷電粒子を加速および集束する電場を形成するために、波形に形成されている。また、電極１１ａ，１２ａ，１３ａ，１４ａの両側の端面は、筒状部１の端面よりも加速空洞の内部側に離れており、それぞれの電極の両端の底部近傍には切り欠き部が形成されていても構わない。
【００２５】
本実施の形態における高周波加速器は、高周波電力を供給するための電源装置を備える。電源装置は、高周波発生器７２を含む。高周波発生器７２は、前段増幅器７３および主増幅器７４に接続されている。高周波発生器７２で生成された高周波の電力は、前段増幅器７３および主増幅器７４により増幅される。主増幅器７４から出力される高周波電力は、結合器７５を介して加速空洞に供給されている。電源装置としては、この形態に限られず、加速空洞に高周波電力を供給できる任意の装置を採用することができる。
【００２６】
加速空洞は、筒状部１およびそれぞれの電極１１ａ，１２ａ，１３ａ，１４ａの形状に依存した浮遊容量および浮遊インダクタンスを有する。これらの浮遊容量および浮遊インダクタンスは、電気回路の一部を構成している。加速空洞に高周波電力が供給されることにより加速電場が形成される。四重極型加速器に適したＴＥ２１０モードまたはＴＥ２１１モードの電磁場を励振した場合には、第１の電極１１ａ、第２の電極１２ａ、第３の電極１３ａおよび第４の電極１４ａのそれぞれの電圧（絶対値）は同じになり、また、互いに対向する第１の電極１１ａおよび第２の電極１２ａの電極対と、互いに対向する第３の電極１３ａおよび第４の電極１４ａの電極対とは、互いに逆の極性（プラスまたはマイナス）になる。加速軸は４つの電極に挟まれる空間に配置され、荷電粒子は加速軸に沿って加速されながら移動する。
【００２７】
図２に、本実施の形態における第１の高周波加速器の製造方法の第１工程を説明する概略斜視図を示す。本実施の形態における高周波加速器の製造方法においては、複数の構成部材を接合することにより加速空洞を形成する。本実施の形態における構成部材は、筒状部１が分断された形状を有する。矢印１００に示す方向が加速軸の延びる方向である。
【００２８】
本実施の形態においては、第１の電極１１ａを有する第１の構成部材１１、第２の電極１２ａを有する第２の構成部材１２、第３の電極１３ａを有する第３の構成部材１３、および第４の電極１４ａを有する第４の構成部材１４を準備する準備工程を行なう。本実施の形態における複数の構成部材１１〜１４は、アルミニウムの無垢材を切削することにより形成している。本実施の形態における構成部材１１〜１４は、筒状部を構成する部材と電極とが一体的に形成されている。さらに、本実施の形態においては、それぞれの構成部材１１〜１４の表面を研磨している。構成部材１１〜１４の製造においては、無垢材を切削することにより構成部材１１および構成部材１２が一体化された構成部材を形成しても構わない。また、精密な切削加工を行なうことにより、構成部材の表面の研磨を行なわなくても構わない。
【００２９】
次に、複数の構成部材１１〜１４を筒状部１の形状に仮組みする仮組み工程を行なう。第１の構成部材１１、第２の構成部材１２、第３の構成部材１３および第４の構成部材１４を、互いに突き合わせることにより突合せ線５１が形成されている。本実施の形態においては、第１の電極１１ａの底部の近傍で筒状部１が分断されている。また、第２の電極１２ａの底部の近傍において、筒状部１が分断されている。本実施の形態においては、突合せ線５１が加速軸の延びる方向とほぼ平行になるように、筒状部１が分断されている。それぞれの構成部材は、後の接合工程において、突合せ線５１上が摩擦攪拌接合により接合される。
【００３０】
本実施の形態における複数の構成部材１１〜１４は、後の接合工程において摩擦攪拌接合を行なう領域に切欠き部が形成されている。すなわち、突合せ線５１となるべき端部に切欠き部が形成されている。第１の構成部材１１には切欠き部１１ｂが形成され、第２の構成部材１２には切欠き部１２ｂが形成され、第３の構成部材１３には切欠き部１３ｂが形成され、第４の構成部材１４には切欠き部１４ｂが形成されている。それぞれの切欠き部１１ｂ，１２ｂ，１３ｂ，１４ｂが互いに対向することにより、凹部１５が形成されている。このように、突合せ線５１に沿った摩擦攪拌接合を行なう領域に凹部１５が形成されている。なお、切欠き部１１ｂ，１２ｂ，１３ｂ，１４ｂは、互いに対向する切欠き部同士が嵌合するように形成されていても構わない。
【００３１】
筒状部１の端面には、端板を取り付けるためのねじ穴４１が複数形成されている。それぞれの構成部材１１〜１４には、支持部材を固定するボルトを通すための貫通孔４２が形成されている。
【００３２】
仮組み工程において、筒状部１の内部に筒状部１を内側から支持するための支持部材を配置する。本実施の形態においては、筒状部１の内面に接触する支持部材をそれぞれの電極１１ａ，１２ａ，１３ａ，１４ａ同士の間の空間に配置する。
【００３３】
図３に、本実施の形態の第１の高周波加速器の製造方法に用いる支持部材の概略斜視図を示す。本実施の形態における支持部材２１は、矢印１００に示す加速軸の方向に、筒状部１の一方の端面付近から他方の端面付近までに延びるように形成されている。支持部材２１には、構成部材に固定するためのボルトが挿入されるねじ穴４３が形成されている。支持部材２１は、剛性の高い材質で形成することが好ましい。支持部材２１は、例えばステンレス鋼により形成することができる。
【００３４】
図２および図３を参照して、本実施の形態においては、矢印１０１に示すように、支持部材２１を第１の電極１１ａおよび第３の電極１３ａの間の空間に挿入する。また、同様に、他の電極同士の間の空間にも対応する支持部材を挿入する。本実施の形態においては、複数の構成部材を突き合わせて筒状部の形状にした後に支持部材を挿入しているが、この形態に限られず、構成部材を突き合せるときに支持部材を内部に配置しても構わない。それぞれの構成部材１１〜１４に形成されている貫通孔４２は、支持部材２１に形成されているねじ穴４３と対応するように形成されている。
【００３５】
図４に、本実施の形態における第１の高周波加速器の製造方法の第２工程を説明する概略断面図を示す。図４は、それぞれの電極同士の間の空間に支持部材を配置したときの概略断面図である。本実施の形態における支持部材２１は、それぞれの電極１１ａ，１２ａ，１３ａ，１４ａを避けた位置に配置されている。支持部材２１は、それぞれの電極１１ａ，１２ａ，１３ａ，１４ａ同士の間の空間の一部に嵌合するように形成されている。それぞれの支持部材２１は、筒状部１の内面のうち突合せ線５１に接触するように形成されている。すなわち、支持部材２１は、摩擦攪拌接合を行なう領域を筒状部１の内側から支持するように形成されている。
【００３６】
それぞれの電極同士の間に支持部材２１を配置した後に、支持部材２１をボルト４５によって構成部材１１〜１４に固定する。ボルト４５を締め付けることにより、筒状部１の内面に支持部材２１が密着する。支持部材２１は、摩擦攪拌接合を行なう領域の内面に密着する。
【００３７】
図５に、本実施の形態における第１の高周波加速器の製造方法の第３工程を説明する概略斜視図を示す。次に、筒状部１の両側の端面に、製造を行なうための仮の端板２２を取り付ける。仮の端板２２は、筒状部１の端面の形状に適合するように形成されている。仮の端板２２には、複数の穴が開けられている。仮の端板２２は、ボルト４６により筒状部１に固定される。
【００３８】
次に、仮組みを行った筒状部１を外側から押圧することにより固定する。本実施の形態においては、図示しない固定装置を用いて、筒状部１を固定する。矢印１０６に示すように、加速軸の方向における両側から筒状部１を押圧することにより固定する。さらに、矢印１０５に示すように、加速軸に垂直な方向における両側から筒状部１を押圧することにより固定する。図４を参照して、加速軸に垂直な方向から押圧された場合においても、支持部材２１が押圧力に反して構成部材１１〜１４を所定の位置に維持することができる。
【００３９】
本実施の形態においては、筒状部の内面を支持部材により押圧し、筒状部の外面を固定装置により押圧している。このように筒状部の内面および外面の両側から固定しているため、筒状部の形状を強く維持することができる。次の接合工程における寸法の変化を抑制できる。この結果、精度良く加速空洞を形成することができる。
【００４０】
次に、複数の構成部材を摩擦攪拌接合により互いに接合する接合工程を行なう。図２を参照して、それぞれの構成部材１１〜１４同士の接合は、突合せ線５１に沿って行なう。
【００４１】
図６に、本実施の形態における摩擦攪拌接合を行っているときの概略斜視図を示す。図６には、第１の構成部材１１と第３の構成部材１３とを接合するときの拡大斜視図を例示している。
【００４２】
摩擦攪拌接合による接合装置は、ショルダ６１を含む。ショルダ６１は、矢印１０２に示すように回転するように形成されている。接合装置は、ショルダ６１から突出するピン６２を含む。ピン６２は、ショルダ６１と共に回転するように形成されている。接合装置は、矢印１０２に示すようにショルダ６１およびピン６２が回転しながら、被接合部材に向かってピン６２が押圧される。ピン６２と被接合部材との摩擦熱により、被接合部材が軟化する。ピン６２が被接合部材の内部に挿入される。ピン６２が回転することにより、ピン６２の周りを塑性流動させる。ピン６２を接合線に沿って移動させることにより、一方の部材と他方の部材とが接合される。
【００４３】
本実施の形態においては、突合せ線５１上にピン６２を押圧する。筒状部１の外側からピン６２を押圧する。第１の構成部材１１および第３の構成部材１３が軟化する。本実施の形態において、ピン６２は、第１の構成部材１１および第３の構成部材１３を貫通せずに、先端部分が軟化した部分に埋まった状態が維持されながら移動する。互いに接合される構成部材は、ピン６２を挿入する側の表面からピン６２を挿入する側と反対側の表面まで軟化している。すなわち、厚さ方向の全体にわたって軟化する。
【００４４】
本実施の形態においては、ピンの先端部分が軟化した部分に埋まった状態で摩擦攪拌接合を行なっているが、この形態に限られず、ピンの先端部分が軟化した部分を僅かに貫通する状態で摩擦攪拌接合を行なっても構わない。すなわち、僅かであればピンが貫通していても構わない。このように、ピンの先端部分が、軟化する部分にほぼ埋まった状態を継続して摩擦攪拌接合を行なうことができる。ピンの先端部分が軟化した部分を僅かに貫通する状態で摩擦攪拌接合を行なう場合には、たとえば、接合部に沿って表面に窪んだ部分が形成されている支持部材を用いることができる。摩擦攪拌接合を行なっているときに、ピンの先端部分が窪んだ部分に配置される。この方法により、支持部材とピンとの接触を回避しながら摩擦攪拌接合を行なうことができる。
【００４５】
ピン６２が回転しながら、矢印１０３に示すように突合せ線５１に沿って進行することにより、第１の構成部材１１と第３の構成部材１３とが接合される。第１の構成部材１１と第３の構成部材１３とが一体化された接合部５２が形成される。ピン６２を突合せ線５１の一方の端部から他方の端部まで進行させることにより、第１の構成部材１１および第３の構成部材１３を接合することができる。その他の構成部材同士においても、同様の摩擦攪拌接合により接合することができる。
【００４６】
次に、筒状部１の端面に取り付けられていた仮の端板２２、および電極１１ａ，１２ａ，１３ａ，１４ａ同士の間の空間に配置されていた支持部材２１を取り外す。仮の端板の取り外し、または支持部材の取り外しは、次の補強部材の取り付けが完了した後に行なっても構わない。
【００４７】
図７に、摩擦攪拌接合を行なった後の筒状部の概略斜視図を示す。第１の構成部材１１と第３の構成部材１３との突合せ線５１のほぼ全体に接合部５２が形成されている。また、第１の構成部材１１と第４の構成部材１４との突合せ線５１のほぼ全体に接合部５２が形成されている。第２の構成部材１２と第３の構成部材１３との間の突合せ線５１および第２の構成部材１２と第４の構成部材１４との間の突合せ線５１についても同様に摩擦攪拌接合により接合することができる。このように、それぞれの構成部材１１〜１４を摩擦攪拌接合によって接合することができる。
【００４８】
なお、筒状部の製造においては、加速軸の方向において設計値よりも長い構成部材を形成して、それぞれの構成部材を結合した後に、加速軸の方向の両側の端部を切断しても構わない。この方法により、筒状部の加速軸の方向において一方の端から他方の端まで接合部が形成されている加速空洞を製造することができる。
【００４９】
図８に、本実施の形態における第１の高周波加速器の製造方法の第５工程を説明する概略斜視図を示す。図９に、本実施の形態における第１の高周波加速器の製造方法の第５工程を説明する概略断面図を示す。図８および図９は、筒状部の凹部に対して補強部材を取り付けたときの概略図である。本実施の形態においては、接合工程の後に、凹部１５の形状に対応した補強部材３１を凹部１５に配置する。補強部材３１は、凹部１５に嵌合するように形成されている。本実施の形態における凹部１５は、断面形状が四角形になるように形成されている。本実施の形態においては、直方体状の補強部材３１を凹部１５に配置する。なお、凹部の断面形状は、摩擦攪拌接合のときに接合装置のショルダの移動を阻害しなければ、任意の形状を採用することができる。
【００５０】
次に、補強部材３１を構成部材１１〜１４に接合する。本実施の形態においては、摩擦攪拌接合によって補強部材３１を接合している。それぞれの構成部材１１〜１４と補強部材３１との境界線に沿って摩擦攪拌接合を行なうことにより接合部５３が形成される。補強部材３１を構成部材１１〜１４に固定することができる。補強部材の固定方法は、摩擦攪拌結合に限られず、電子ビーム溶接等の任意の方法によっても行なうことができる。
【００５１】
また、補強部材の形状は、構成部材に切欠き部を形成することにより肉厚が薄くなった部分を補強するように形成されていれば構わない。または、筒状部の強度が保てる場合には、補強部材が配置されていなくても構わない。または、凹部を用いて冷却流体の流路を形成しても構わない。たとえば、凹部の頂面に補強部材を配置して、加速空洞の冷却水を流すための水路を形成することができる。
【００５２】
次に、筒状部の端面に予め形成した端板に取り付けることにより加速空洞を形成することができる。端板には、真空装置に接続される排気管、または荷電粒子を導く導入管または導出管が取り付けられていても構わない。この加速空洞に、電源装置や真空装置等を接続することにより加速器を製造することができる。
【００５３】
本実施の形態における第１の高周波加速器は、それぞれの構成部材が摩擦攪拌接合により接合されている。図６を参照して、接合部５２において、接合装置のピン６２が挿入される表面５２ａには、縞模様の接合跡が形成される。接合跡は、例えば、ピン６２が進行する向きと反対側に向かって凸形状になるように形成される。ピン６２が挿入される側の表面には、凹凸が形成される。
【００５４】
ところが、ピン６２が挿入される側と反対側の表面５２ｂは、縞模様の接合跡は形成されずに滑らかになる。表面５２ｂは、凹凸が形成されておらず、表面粗さが表面５２ａよりも小さくなる。本実施の形態における加速器は、筒状部１の外面には縞模様の接合跡が形成され、筒状部１の内面は滑らかに形成されている。
【００５５】
図１を参照して、本実施の形態の第１の高周波加速器においては、四重極加速器に適したＴＥ２１０モードまたはＴＥ２１１モードの電磁場を励起したときに、任意の時点における各電極の電位の大きさは等しく、その符号は互いに対向する電極同士で同じである。一の方向において互いに対向する電極の電位の符号は、一の方向と直交する方向において互いに対向する電極の電位の符号と逆になる。電源装置により高周波電力を供給することにより、それぞれの電極の電位は、時間と共に正弦波に対応するように変化する。例えば、一の時刻においては、第１の電極１１ａと第２の電極１２ａとの電位が最大値（正の値であり大きさが最大値）である場合に、第３の電極１３ａと第４の電極１４ａとの電位は最小値（負の値であり大きさが最大値）になる。共振周波数の半周期の時間が経過した後には、電極の電位は逆の関係になる。
【００５６】
高周波電流は、表皮効果のために筒状部１の内側表面を流れる。このため、電流は、矢印１０４に示すように、それぞれの電極１１ａ，１２ａ，１３ａ，１４ａの表面および筒状部１の内面に沿って流れる。このとき電流は、接合部５２の滑らかな表面５２ｂを通る。本実施の形態においては、接合部５２の表面５２ｂの表面粗さが小さいために、電力の損失を小さくすることができる。例えば、摩擦攪拌接合を行なった後に、表面の研磨を行なわない場合においても、接合部５２の表面５２ｂにおける電力の損失を小さくすることができる。この結果、加速器のＱ値を高くすることができる。
【００５７】
本実施の形態においては、摩擦攪拌接合による接合工程の後に表面の研磨を行なっていないが、この形態に限られず、接合工程の後に表面を研磨しても構わない。この方法により、更にＱ値を向上させることができる。例えば、電解研磨などを行なうことにより、表面粗さを更に小さくすることができる。または、導電性を向上するために筒状部の内面にめっき処理を行っても構わない。
【００５８】
また、本実施の形態においては、摩擦攪拌接合により構成部材同士を接合しているために、温度の上昇する部分が接合部の近傍に限られる。すなわち、構成部材の温度上昇は、局所的な部分に限られる。このため、例えば、接合をろう付けにより行う場合のように構成部材が全体的に加熱されることを回避でき、それぞれの構成部材の熱変形を抑制することができる。熱変形には、固定装置による筒状部の固定を解除するときに、内部応力が解放されることによる変形が含まれる。本実施の形態においては、筒状部の変形を抑制することができるため、変形に起因する共振周波数のずれを抑制することができる。設計値に対して精度良く加速器を製造することができる。
【００５９】
このように、本実施の形態における高周波加速器は、Ｑ値が高く共振周波数のずれが小さい等の電気的性能に優れる。
【００６０】
また、本実施の形態における高周波加速器は、接合部の内面の表面粗さが小さいために、複数の構成部材を接合した後の機械的な仕上げを行なわなくてもよく、容易に製造することができる。または、簡単な研磨等を行なうのみでよく、容易に製造することができる。例えば、電子ビーム溶接により、それぞれの構成部材を接合した場合においては、裏波部分の表面粗さが大きいために、さらに研削作業や研磨作業が必要であった。本実施の形態の高周波加速器においては、このような仕上げ作業を行なわなくても内面の表面粗さが小さな加速空洞を製造することができる。
【００６１】
また、本実施の形態における高周波加速器の製造方法においては、接合工程の途中に接合の状況を確認することができる。例えば、接合工程の途中で不具合を発見することができて、作業の修正等を行なうことができる。この結果、歩留まりを向上させることができる。
【００６２】
本実施の形態における加速器の製造方法においては、筒状部を内側から支持するための支持部材を、仮組みした筒状部の内部に配置している。この方法を採用することにより、摩擦攪拌接合を行なうときに、構成部材が変形したり構成部材同士がずれたりすることを抑制できる。製作誤差の小さな加速器を製造することができる。また、本実施の形態における製造方法では、加速軸に沿った軸方向の長さが長い四重極型加速器を容易に製造することができる。例えば、ろう付けによって軸方向長さが長い四重極型加速器を製造する場合には、加速空洞を高温炉の内部に配置しなければならない。このために、大型の高温炉が必要になる。しかしながら、本実施の形態においては、大気中で構成部材を接合することができて、加速軸の方向に長い加速器を容易に製造することができる。
【００６３】
また、本実施の形態における複数の構成部材は、電極の底部の近傍において筒状部が分断された形状を有し、複数の構成部材の突き合せ線に接触するように形成されている支持部材を採用している。この方法により、摩擦攪拌接合において筒状部が変形することをより確実に抑制できる。さらには、支持部材は、構成部材に固定されることが好ましい。この方法により、筒状部の変形をより確実に抑制することができる。
【００６４】
本実施の形態における支持部材は、摩擦攪拌接合のときに接合装置の押圧に対して、接合部分を支持することができ、また、摩擦攪拌接合を行なった後においては、筒状部の内面を傷つけずに取り外すことができる。本実施の形態における支持部材は、加速軸の方向に延びる柱状に形成されているが、この形態に限られず、支持部材は、筒状部を内側から支持できるように形成されていれば構わない。
【００６５】
本実施の形態においては、構成部材に形成した貫通孔にボルトを通すことにより支持部材を固定しているが、支持部材の固定方法は、この形態に限られず、任意の方法により支持部材を構成部材に固定することができる。構成部材に貫通孔を形成する場合には、加速空洞の共振周波数に対する影響が小さくなるように、貫通孔の径が小さいことが好ましい。または、構成部材に形成する貫通孔は、他の用途に利用しても構わない。例えば、構成部材に形成する貫通孔は、真空装置を接続するための接続孔として用いることができる。
【００６６】
また、本実施の形態における構成部材には、摩擦攪拌接合を行なう領域に切欠き部が形成されている。摩擦攪拌接合による接合工程の後に、切欠き部に嵌合する形状を有する補強部材を接合している。この方法により、摩擦攪拌接合を行なう領域の厚みを薄くすることができて、摩擦攪拌接合を容易に行なうことができる。または、摩擦攪拌接合を短時間で行なうことができる。さらに、補強部材を構成部材に固定することにより、製造期間中または加速器の使用期間中などに筒状部が変形することを抑制できる。
また、本実施の形態においては、複数の構成部材を準備する工程において、筒状部を構成する部材と電極とが一体的に形成されている構成部材を準備している。すなわち、筒状部となるべき部分と電極とが同一の材質から形成されている構成部材を採用している。この方法により、筒状部と電極との位置関係は機械加工時の精度が保たれる。このために、寸法精度が高くなり、より電気的性能に優れた四重極型加速器を提供することができる。
【００６７】
四重極型加速器としては、上記の４つのベインを含む加速器に限られず、例えば、４つの電極が棒状に形成され、棒状の電極が加速軸の方向にほぼ平行に配置される４ロッド型の高周波加速器についても本発明を適用することができる。
【００６８】
本実施の形態における第１の高周波加速器においては、全ての構成部材に電極が配置されているが、この形態に限られず、複数の構成部材の少なくとも１つが電極を含んでいれば構わない。
【００６９】
図１０に、本実施の形態における第２の高周波加速器の製造方法を説明する概略斜視図を示す。図１０は、実施の形態における第２の高周波加速器の筒状部の概略斜視図である。第２の高周波加速器は、ドリフトチューブ型加速器である。
【００７０】
ドリフトチューブ型加速器においては、管状の第１の電極１１ａと、管状の第２の電極１２ａとが荷電粒子の加速軸に並んでいる。荷電粒子は、これらの電極１１ａ，１２ａの内部を通過する。第１の電極１１ａは、第１の構成部材１１に形成されている。第２の電極１２ａは、第２の構成部材１２に形成されている。なお、利用する高周波電磁場モードによっては、第１の構成部材１１または第２の構成部材１２のいずれか一方のみに電極が形成されていても構わない。または、電極内部にビーム集束用の電磁石等が配置される場合等には、電極部分が取り外し可能に形成されていても構わない。第２の高周波加速器における第３の構成部材１３および第４の構成部材１４は、電極を有さない。第３の構成部材１３および第４の構成部材１４は、加速空洞の筒状部１を構成している。筒状部１は、複数の構成部材１１〜１４を含み、それぞれの構成部材は、突合せ線５１により突き合わされている。
【００７１】
図１１に、本実施の形態における第２の高周波加速器の製造方法に用いる支持部材の概略斜視図を示す。支持部材２１は、第３構成部材１３または第４の構成部材１４の内面に接触するように形成されている。支持部材２１には、支持部材２１を固定するボルトを挿入するねじ穴４３が形成されている。支持部材２１は、構成部材の内面に適切に接触する形状であれば、半円形状以外の断面形状を有していても構わない。
【００７２】
図１０および図１１を参照して、筒状部１を仮組みする仮組み工程において、たとえば、矢印１０１に示すように支持部材２１を筒状部１の内部に挿入する。貫通孔４２を通じてねじ穴４３にボルトを固定することにより、筒状部１の内部に支持部材２１を固定することができる。支持部材２１は、筒状部１の内面から突合せ線５１に密着するように形成されている。
【００７３】
次に、仮の端板を筒状部１の端面に固定する。この後に、筒状部１を固定装置に固定する。次に、突合せ線５１に沿って摩擦攪拌接合を行なうことにより、上記の四重極型加速器と同様に、ドリフトチューブ型加速器を製造することができる。
【００７４】
ドリフトチューブ型加速器においても、上記の四重極型加速器と同様に、摩擦攪拌接合により構成部材を接合することにより、電気的性能に優れ、製造が容易な高周波加速器および高周波加速器の製造方法を提供することができる。
【００７５】
本実施の形態においては、電極の底部の近傍において筒状部が分断された形状を有する構成部材が採用されているが、この形態に限られず、任意の位置で筒状部が分断された形状を有する構成部材を採用することができる。例えば、図９を参照して、筒状部１の外面の断面形状がほぼ円形に形成され、互いに隣り合う電極同士のほぼ中間点において、筒状部１が分断された形状を有する構成部材を採用しても構わない。
【００７６】
また、本実施の形態においては、加速軸にほぼ平行な方向に摩擦攪拌接合を行なっているが、この形態に限られず、任意の方向に摩擦攪拌接合を行なうことができる。
【００７７】
本実施の形態におけるそれぞれの構成部材は、アルミニウムにより形成されているが、この形態に限られず、構成部材の材料は、摩擦攪拌接合を行なうことができる任意の材料を用いることができる。例えば、アルミニウムの他に銅を用いることができる。
【００７８】
また、本実施の形態においては、線形加速器のうち、四重極型加速器およびドリフトチューブ型加速器を例に取り上げて説明したが、この形態に限られず、任意の高周波加速器に本発明を適用することができる。例えば、線形加速器に限られず、円形加速器用の加速空洞にも本発明を適用することができる。
【００７９】
上述のそれぞれの図において、同一または相当する部分には同一の符号を付している。なお、上記の実施の形態は例示であり発明を限定するものではない。また、実施の形態においては、特許請求の範囲に含まれる変更が意図されている。
【符号の説明】
【００８０】
１    筒状部
１１    第１の構成部材
１２    第２の構成部材
１３    第３の構成部材
１４    第４の構成部材
２１    支持部材
３１    補強部材
５１    突合せ線
５２    接合部
７２    高周波発生器
【図１】
2011086498.tif 000003
【図２】
2011086498.tif 000004
【図３】
2011086498.tif 000005
【図４】
2011086498.tif 000006
【図５】
2011086498.tif 000007
【図６】
2011086498.tif 000008
【図７】
2011086498.tif 000009
【図８】
2011086498.tif 000010
【図９】
2011086498.tif 000011
【図１０】
2011086498.tif 000012
【図１１】
2011086498.tif 000013